ЖАРОСТОЙКОЕ МЕТАЛЛОКЕРАМИЧЕСКОЕ ПОКРЫТИЕ

1. Жаростойкое металлокерамическое покрытие, состоящее из чередующихся слоев тугоплавких окислов металлов, разделенных компенсационными слоями пластичного металла, отличающееся тем, что керамические слои наносят с дополнительной металлизацией (доля металлической компоненты Cr+Y составляет 5-10%), при напылении используют чередование напыления в течении 3 минут и распыления в течение 30 секунд, прекращающее рост кристаллов, осуществляется ионно-плазменная полировка поверхности, подогрев и активация поверхности.
3
2. Покрытие по п.1, отличающееся тем, что слои напыляют наноразмерной толщины (промежуточные компенсационные металлические слои - 10 нм, керамические (YCrO) - 100 нм, позволяющие получить высокую твердость и пластичность, близкую к теоретической.
3. Покрытие по п.1, отличающееся тем, что первый подслой напыляют на никелевой основе, т.е. обладающий большим сродством с жаропрочным сплавом на основе никеля ЖС6К.
4. Покрытие по п.1, отличающееся тем, что в покрытии отсутствуют полиморфные превращения, предложенная конструкция многослойных металлокерамических покрытий, с наличием металлической компоненты хрома и иттрия, позволяет реализовать эффект самообразования керамики в процессе высокотемпературной эксплуатации (более 1300°C).
5. Покрытие по п.1, отличающееся тем, что покрытие обладает эффектом самовосстановления и имеет в структуре наноградиентные подпитывающие слои хрома и иттрия, способных к самоокислению в процессе эксплуатации при высокой температуре больше 1300°C.